СПЛАВ НА ОСНОВЕ ПАЛЛАДИЯ И СПОСОБ УПРОЧНЕНИЯ ПАЛЛАДИЕВЫХ СПЛАВОВ, ПРИМЕНЯЕМЫХ ДЛЯ ИЗГОТОВЛЕНИЯ ЮВЕЛИРНЫХ ИЗДЕЛИЙ

1. Сплав на основе палладия, содержащий палладий в количестве до 95%, никель и кремний суммарно в количестве до 5% при соотношении никеля к кремнию, как 3,5-4,5/1.
2. Сплав на основе палладия по п.1, отличающийся тем, что содержит в качестве дополнительных легирующих компонентов, по меньшей мере, один элемент из группы медь, золото, индий, галлий, бор.
3. Сплав на основе палладия по любому из пп.1 или 2, отличающийся тем, что содержит палладий в количестве 50-95%; никель 3-5%; кремний 0,5-2%; медь 1-40%; золото 1-30%; индий 1-10%; галлий 1-10%; бор 0,01-1,0%.
3
2
3
4. Сплав на основе палладия, содержащий палладий в количестве до 85%, никель и алюминий суммарно в количестве до 15% в стехиометрическом соотношении, определяющем образование интерметаллидов NiAl, NiAl и NiAl.
5. Сплав на основе палладия по п.4, отличающийся тем, что содержит в качестве дополнительных легирующих компонентов, по меньшей мере, один элемент из группы медь, золото, индий, галлий, бор.
6. Сплав на основе палладия по любому из пп.4 или 5, отличающийся тем, что содержит палладий в количестве 50-85%, никель 11-13,5%, алюминий в 1,5-4%; медь 1-40%; золото 1-30%; индий 1-10%; галлий 1-10%; бор 0,01-1,0%.
7. Способ упрочнения палладиевых сплавов, применяемых для изготовления ювелирных изделий, включающий операцию легирования палладиевой основы, по меньшей мере, двумя компонентами, образующими между собой химическое соединение, не содержащее атомов металла-основы с последующей термической или термомеханической обработкой изделий.
8. Способ упрочнения палладиевых сплавов по п.7 отличающийся тем, что термическая обработка включает операции нагрева и выдержки изделий из палладиевых сплавов при температуре образования пересыщенного твердого раствора, закалки от этой температуры в воде, на воздухе, в вакууме или иной среде до температуры менее 100°С и старения при температурах от 300 до 800°С в течение времени от 5 мин до 24 ч с охлаждением в любой среде и с любой скоростью.
9. Способ упрочнения палладиевых сплавов по п.8, отличающийся тем, что операция закалки совмещается с литьем изделия в форму с выдержкой при этой температуре от 0 мин.
10. Способ упрочнения палладиевых сплавов по п.8, отличающийся тем, что нагрев изделия перед операцией закалки проводится от 800°С до предплавильной температуры с выдержкой при этой температуре до 180 мин.
11. Способ упрочнения палладиевых сплавов по п.7, отличающийся тем, что термомеханическая обработка отлитого изделия осуществляется пластической деформацией в температурном интервале в зависимости от состава сплава от комнатной температуры до температуры 1300°С между закалкой и старением или после старения.